 그러나, 특허문헌 1∼4에 개시된 발명은, 삼각형 결함, 캐럿 결함 등의 에피택셜 결함의 억제만, 또는 SiC 에피택셜 막의 평탄성만을 착안하여 이루어진 것으로서, 적층 결함의 저감 효과가 불충분하였다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 탄화규소(이하, SiC라고 표기함)는 내열성 및 기계적 강도가 우수하고, 물리적, 화학적으로 안정된 점에서, 내환경성 반도체 재료로서 주목받고 있다.  또한, 최근 들어, 고주파 고내압 전자 디바이스 등의 기판으로서 에피택셜 SiC 웨이퍼의 수요가 높아지고 있다.SiC 단결정 기판(이하, SiC 기판이라고 함)을 사용하여, 전력 디바이스, 고주파 디바이스 등을 제작하는 경우에는, 통상 SiC 기판 상에 열 CVD법(열화학 증착법)이라고 불리는 방법을 사용하여 SiC 박막을 에피택셜 성장시키거나, 이온 주입법에 의해 직접 도펀트를 주입하는 것이 일반적인데, 후자의 경우에는, 주입 후에 고온에서의 어닐이 필요해지기 때문에, 에피택셜 성장에 의한 박막 형성이 다용되고 있다.상기 SiC의 에피택셜 막을 성장시킬 때, SiC 기판 표면에 결정의 교란이 존재하면, 그것에 기인한 적층 결함이 에피택셜 막 중에 형성되기 때문에, 에피택셜 막 중에는 그 적층 결함과 소위 통상의 에피택셜 결함이 존재하게 된다.  상기 적층 결함과 상기 에피택셜 결함의 조화에 의해, 에피택셜 탄화규소 웨이퍼가 그 상에 형성되는 전자 디바이스에 대한 영향, 즉, 에피택셜 탄화규소 웨이퍼의 성능이 결정된다.상기 에피택셜 결함으로서는, 삼각형 결함, 캐럿 결함, 코멧 결함 등이 대표적인 것으로서 알려져 있다.  이들은 디바이스 내부에 존재하면 디바이스 특성이나 신뢰성을 열화시키는, 소위 킬러 결함으로서 작용하기 때문에, 그 저감이 강하게 요구되고 있다.  현상에서, 상기 에피택셜 결함은 1㎠당 수개∼10개 정도의 레벨이지만, 디바이스 내에 포함되는 에피택셜 결함수는 실질적으로 제로이어야만 하기 때문에, 현재 5㎜×5㎜ 정도보다도 큰 면적을 갖는 디바이스는 수율이 극단적으로 저하되고, 그 작성은 어려운 상황에 있다.최근 들어, 삼각형 결함과 캐럿 결함에 있어서는, 구조 해석이 진행되고, 그 형성 원인이 밝혀지고 있지만(비특허문헌 1 참조), 코멧 결함은 3C-SiC로 형성되어 있는 것은 판명되어 있지만, 성인은 불분명한 점이 많다(비특허문헌 2 참조).  또한 에피택셜 결함의 반수 정도는 코멧 결함이며, 다른 결함보다도 큰 면적을 차지하는 경향이 있는 점에서, 조급히 그 저감책을 확립할 필요가 있다.  향후 디바이스에의 응용이 기대되는 에피택셜 SiC 웨이퍼이지만, 특히 코멧 결함을 저감시키지 않으면, 비교적 소면적의 디바이스는 작성할 수 있으나, 5㎜×5㎜ 정도 이상의 면적을 갖는 대형 디바이스에 대응하는 것은 곤란하다.특허문헌 1은 카본의 공급을 억제한 반응실 내 조건하에 SiC 기판을 아르곤 분위기하에서 에피택셜 성장 온도까지 승온시켜 기판 표면을 아르곤 처리함으로써, Si 드롭렛을 억제하는 것을 특징으로 하고 있다.특허문헌 2는 불활성 가스 분위기 또는 진공에 있어서, 1700℃∼2200℃에서 탄화규소 기판을 가열 처리함으로써, 당해 탄화규소 기판의 기저면 전위의 선단부를 관통 날 형상 전위로 전환함으로써, 기저면 전위를 보다 확실하게 관통 커터 형상 전위로 전환하는 것을 특징으로 하고 있다.특허문헌 3은 0.4°∼5°의 오프각으로 경사지게 한 4H-SiC 단결정 기판을 연마하고, 수소 분위기하에서, 상기 연마 후의 기판을 1400∼1600℃로 하여 그 표면을 청정화함으로써, 스텝 번칭의 발생을 억제하는 것을 특징으로 하고 있다.특허문헌 4는 003c#0001003e#면으로부터의 경사각이 5°보다도 작은 탄화규소 벌크 기판을 환원성 가스 분위기 중에서 소정의 온도 및 소정의 처리 시간의 조건으로 어닐하고, 상기 환원성 가스 분위기 중에서 기판 온도를 저하시킴으로써, 캐럿 결함 및 삼각 결함 밀도를 저감시키는 것을 특징으로 하고 있다.전술한 바와 같이, 상기 적층 결함과 상기 에피택셜 결함의 균형에 의해, 에피택셜 탄화규소 웨이퍼의 성능이 결정된다.